(57)【特許請求の範囲】
【請求項１】
イソブチルビニルエーテルを重合して得られるＡブロックと、４−（２−ビニルオキシ）エトキシ安息香酸エチルを重合して得られるＢブロックとからなるブロックポリマーであって、分子量分散（Ｍｗ／Ｍｎ）が１．３以下であることを特徴とするブロックポリマー。
【発明の詳細な説明】
【技術分野】
【０００１】
本発明は、各種機能材料として有用である、ブロックポリマー、それを含有するポリマー含有組成物、インク組成物、前記組成物を用いた液体付与装置及びヘッドキットに関する。
【背景技術】
【０００２】
機能物質を含有する水性分散材料には、従来から機能性材料として、除草剤、殺虫剤等の農薬、抗がん剤、抗アレルギー剤、消炎剤等の医薬、また着色剤を有するインク、トナー等の色材が良く知られている。近年、デジタル印刷技術は非常な勢いで進歩している。このデジタル印刷技術は、電子写真技術、インクジェット技術と言われるものがその代表例であるが、近年オフィス、家庭等における画像形成技術としてその存在感をますます高めてきている。
【０００３】
インクジェット技術はその中でも直接記録方法として、コンパクト、低消費電力という大きな特徴がある。また、ノズルの微細化等により急速に高画質化が進んでいる。インクジェット技術の一例は、インクタンクから供給されたインクをノズル中のヒーターで加熱することで蒸発発泡し、インクを吐出させて記録媒体に画像を形成させるという方法である。他の例はピエゾ素子を振動させることでノズルからインクを吐出させる方法である。
【０００４】
これらの方法に使用されるインクは、通常染料水溶液が用いられるため、色の重ね合わせ時ににじみが生じたり、記録媒体上の記録箇所に紙の繊維方向にフェザリングと言われる現象が現れたりする場合があった。これらを改善する目的で顔料分散インクを使用することが検討されている（特許文献１参照）。しかしながら未だなお多くの改善が望まれている状況である。
【特許文献１】米国特許第５０８５６９８号明細書
【発明の開示】
【発明が解決しようとする課題】
【０００５】
本発明は、機能物質を溶媒に良好に分散することができるブロックポリマーを提供しようとするものである。
また、本発明は、該ブロックポリマーを用いて、機能物質の良好な分散性を有するポリマー含有組成物を提供しようとするものである。
【０００６】
また、本発明は、該ブロックポリマーを用いて、色材の良好な分散性を有し、印字記録性の優れたインク組成物を提供しようとするものである。
また、本発明は、良好な分散性を有する上記の組成物を安定して吐出する液体付与装置を提供しようとするものである。
また、本発明は、前記組成物を安定して収容しておくことができるヘッドキットを提供しようとするものである。
【課題を解決するための手段】
【０００７】
上記課題は、以下の本発明により解決することができる。
本発明は、イソブチルビニルエーテルを重合して得られるＡブロックと、４−（２−ビニルオキシ）エトキシ安息香酸エチルを重合して得られるＢブロックとからなるブロックポリマーであって、分子量分散（Ｍｗ／Ｍｎ）が１．３以下であることを特徴とするブロックポリマーに関する。
【発明の効果】
【００１１】
本発明によれば、機能物質を溶媒に良好に分散することができるブロックポリマーを提供することができる。
また、本発明は、該ブロックポリマーを用いて、機能物質の良好な分散性を有するポリマー含有組成物を提供することができる。
【００１２】
また、本発明は、該ブロックポリマーを用いて、色材の良好な分散性を有し、印字記録性の優れたインク組成物を提供することができる。
また、本発明は、良好な分散性を有する上記の組成物を安定して吐出する液体付与装置を提供することができる。
また、本発明は、前記組成物を安定して収容しておくことができるヘッドキットを提供することができる。
【発明を実施するための最良の形態】
【００１３】
本発明者らは、前記背景技術、課題について鋭意検討した結果、本発明を完成するに至った。
本発明の第１の発明は、ブロックポリマーの少なくとも一つのセグメント中に、主鎖から原子数２以上の連結基を介して、順方向のエステル部が結合された繰り返し単位構造を有し、かつ前記ポリマーの分子量分散（Ｍｗ／Ｍｎ）が１．３以下であることを特徴とするブロックポリマーである。
【００１４】
本発明において、順方向のエステル部が結合された単位構造の意味は、主鎖から繋がる有機酸の構造を持ち、加水分解後に主鎖に繋がるフリーの酸の構造を残すと言う意味で使用している。
【００１５】
本発明のブロックポリマーの分子量分散（Ｍｗ／Ｍｎ）は１．３０以下であり、好ましくは１．２０以下であり、さらに好ましくは１．１５以下である。最も好ましくは、１．１０以下である。分子量分散が小さければ小さいほどポリマー化合物の特性が安定化し、例えば機能物質を分散するうえで分散安定性が向上する。分子量分散は通常ゲルパーミエイションクロマトグラフィー（排除体積クロマトグラフィーとも言う）によって測定することが可能である。
【００１６】
本発明において、主鎖から原子数２以上を介して、順方向のエステル構造を有する繰り返し単位構造を含有するの意味は、エステル部が主鎖に直結する形でなく、何らかの連結基を介してしかも原子数２以上の連結基を介して、該エステル基が存在することを意味する。例えば、アクリル酸やメタクリル酸あるいはイタコン酸あるいはそれらの誘導体の重合体高分子のように主鎖に運動性に束縛される形で結合してカルボン酸またはカルボン酸エステルまたはカルボン酸塩が存在するのではなく、アルキレン基、アルキレンオキシ基等の連結基を介してエステル基がかなり自由に分子運動できる状態で存在する形を言う。したがって連結基の原子数は２以上であり、好ましくは３以上、より好ましくは４以上、さらに好ましくは５以上である。あまりに主鎖に近く直結するような構造では、エステル基あるいはそれが加水分解して得られる有機酸、その塩の運動性が制限されることで、分子間、分子内の働くべき相互作用が充分に発揮できない場合があるからである。
【００１７】
本発明において、エステル部とは、もちろん有機酸のアルコール縮合体であるエステル構造を表わす。好ましいエステル部の構造はカルボン酸エステルが挙げられ、フリーの酸構造、酸塩の構造としてはカルボン酸、カルボン酸塩が相当する。それらフリーの酸、酸塩はエステルを加水分解して得られることが現実に多く、実際にもそうして得ることが好ましい。スルホン酸のエステルも好ましい一例である。このため、エステル構造は、さほどの分子内、分子間で相互作用を働かせえないにしても、フリーの酸、酸塩の合成前駆体として非常に有用である。またフリーの酸の形で分子量及び分子量分布をゲルパーミエイションクロマトグラフィーで測定することが可能であり、本発明の好ましい一形態は、この測定において分子量分散（Ｍｗ／Ｍｎ）は１．３０以下であるブロックポリマーであり、分子量分散は好ましくは１．２０以下であり、さらに好ましくは１．１５以下である。もっと好ましくは１．１０以下である。
【００１８】
ポリマー主鎖構造としては、ポリアルキレン、ポリアルケニルエーテル、ポリメタクリル、ポリアクリル、ポリシロキシ、ポリエチレノキシ、ポリラクチド、ポリアミド、ポリエステル等、どんな主鎖構造であっても良い。好ましくはポリアルケニルエーテル主鎖構造が挙げられ、柔軟な分子運動性の高いという意味でさらに好ましくはポリビニルエーテル主鎖構造が挙げられる。
【００１９】
ポリビニルエーテル主鎖構造の、より具体的な意味での、前記順方向のエステル構造を有する繰り返し単位構造あるいは前記エステル部がフリーの酸になった化合物またはイオン性の塩になった繰り返し単位構造を述べると、下記の一般式（１）または一般式（２）で表される繰り返し単位を好ましい例としてあげることができる。
【００２０】
【化１】
0004649140.tif 000002
【００２１】
（式中、Ｒ0 は−Ｘ−ＣＯＯＨ、−Ｘ−ＣＯＯＲ10、−Ｘ−ＣＯＯ−Ｍを表す。Ｘは炭素数１から２０までの直鎖状、分岐状または環状のアルキレン基、または−（ＣＨ（Ｒ2 ）−ＣＨ（Ｒ3 ）−Ｏ）p −（ＣＨ2 ）m −もしくは−（ＣＨ2 ）m −（Ｏ）n −（ＣＨ2 ）q −またはそれらのメチレン基の少なくとも一つが酸素原子または芳香環構造で置換された構造を表す。ｐは１から１８までの整数を表す。ｍは１から３６までの整数を表す。ｎは１または０を表す。ｑは１から１８の整数を表す。Ｒ10はアルキル基または置換されていてもよい芳香族環構造を表す。Ｍは一価または多価のカチオンを表す。Ｒ2 、Ｒ3 は水素原子またはアルキル基を表す。Ｒ2 、Ｒ3 は同じでも又は異なっていてもよい。）
【００２２】
【化２】
0004649140.tif 000003
【００２３】
（式中、Ｂは炭素原子数１から１５までの直鎖状または分岐状の置換されていてもよいアルキレン基を表す。ｒは１から３０までの整数を表す。ｒが複数のときはそれぞれのＢは異なっていてもよい。ｓは２から３０までの整数を表す。Ｒ1 は、水素原子、置換されていてもよいアルキル基または置換されていてもよい芳香族環構造またはＭを表す。Ｒ1 がＭのとき、Ｏ（ＢＯ）r （ＣＨ2 ）s ＣＯＯ部分はカルボン酸アニオンになっており、Ｍは一価または多価の金属カチオンを表す。）
一般式（１）で表される繰り返し単位構造の具体的例としては、以下に示す単位構造が挙げられる。
【００２４】
【化３】
0004649140.tif 000004
【００２５】
【化４】
0004649140.tif 000005
【００２６】
【化５】
0004649140.tif 000006
【００２７】
【化６】
0004649140.tif 000007
【００２８】
【化７】
0004649140.tif 000008
【００２９】
【化８】
0004649140.tif 000009
【００３０】
【化９】
0004649140.tif 000010
【００３１】
（Ｐｈは、１，４−フェニルまたは１，３−フェニルを表す。Ｐｙは２，５−ピリミジル、Ｐｙｒは２，５−ピリジルを表す。Ｎｐは、２，６−ナフチルまたは１，４−ナフチルまたは１，５−ナフチルを表す。）
【００３２】
【化１０】
0004649140.tif 000011
【００３３】
【化１１】
0004649140.tif 000012
【００３４】
【化１２】
0004649140.tif 000013
【００３５】
【化１３】
0004649140.tif 000014
【００３６】
【化１４】
0004649140.tif 000015
【００３７】
【化１５】
0004649140.tif 000016
【００３８】
（Ｐｈは、１，４−フェニルまたは１，３−フェニルを表す。Ｐｙは２，５−ピリミジル、Ｐｙｒは２，５−ピリジルを表す。Ｎｐは、２，６−ナフチルまたは１，４−ナフチルまたは１，５−ナフチルを表す。）
一般式（２）で表される繰り返し単位構造の具体的例としては、以下に示す単位構造が挙げられる。
【００３９】
【化１６】
0004649140.tif 000017
【００４０】
【化１７】
0004649140.tif 000018
【００４１】
【化１８】
0004649140.tif 000019
【００４２】
【化１９】
0004649140.tif 000020
【００４３】
【化２０】
0004649140.tif 000021
【００４４】
【化２１】
0004649140.tif 000022
【００４５】
（Ｐｈはフェニル基、Ｐｙｒはピリジル基を表す。）
【００４６】
【化２２】
0004649140.tif 000023
【００４７】
【化２３】
0004649140.tif 000024
【００４８】
【化２４】
0004649140.tif 000025
【００４９】
【化２５】
0004649140.tif 000026
【００５０】
また、本発明のブロックポリマーのブロック構造の形としては、次のような例が挙げられる。ＡＢブロックポリマー、ＡＢＣというそれぞれのブロックセグメントが異なるトリブロックポリマー、ＡＢＡという両端のブロックセグメントが同じ構造のトリブロックポリマー、さらにはそれらトリブロック構造に他のポリマーユニットが結合したものも本発明には含まれる。例えばＡＢＣＤという４つの異なるブロックセグメントを持つものや、ＡＢＣＡという形のもの、さらにはそれ以上の個数のブロックセグメントを持つブロックポリマーも本発明に含有される。後述する色材分散組成物特にインク組成物として期待される機能を発現するという点において、疎水セグメントと有機酸あるいはそのイオン性塩ユニットを持つ親水セグメントからなるＡＢジブロックポリマー、疎水セグメントと有機酸あるいはそのイオン性塩ユニットを持つ親水セグメントとさらに今ひとつのセグメントを有するＡＢＣトリブロックポリマーが好ましく用いられる。ＡＢＣトリブロックの場合、Ａが疎水セグメント、Ｂが非イオン性の親水セグメント、Ｃが有機酸あるいはそのイオン性塩ユニットを持つ親水セグメントである形が好ましい。
【００５１】
本発明で用いているブロックポリマーという用語については、ブロックコポリマーあるいはブロック共重合体とも呼ばれているものと同等である。
本発明のブロックポリマーの好ましい一形態は両親媒性であるところの高分子化合物である。本発明のブロックポリマー中の少なくとも一つのブロックセグメントが疎媒性で、少なくとも一つのブロックセグメントが親媒性であることで両親媒性が発現する。疎媒性、親媒性の対象としては、水性溶媒が好ましい。言い換えれば本発明のブロックポリマーは疎水セグメントと親水セグメントをそれぞれ少なくとも一つ持つことが好ましい。本発明のブロックポリマーは分子量分散が１．３０以下のため、ミセルを形成するケースでも非常に均一なミセルを形成することができる。結果として粘度のより低減した分散組成物を得ることができる。分子量分散が１．２０ならより好ましく、１．１０以下ならさらに好ましい。最も好ましくは、１．１０以下である。
【００５２】
一般式（１）あるいは一般式（２）で表される繰り返し単位構造を有するブロックセグメントと異なるブロックセグメントを構成する繰り返し単位構造としては、好ましくは、以下の一般式（３）で表される繰り返し単位構造が挙げられる。
【００５３】
【化２６】
0004649140.tif 000027
【００５４】
（式中、Ｒ8 は炭素数１から１８までの直鎖状、分岐状または環状のアルキル基、Ｐｈ、Ｐｙｒ、Ｐｈ−Ｐｈ、Ｐｈ−Ｐｙｒ、−（ＣＨ（Ｒ12）−ＣＨ（Ｒ13）−Ｏ）p −Ｒ14および−（ＣＨ2 ）m −（Ｏ）n −Ｒ14から選ばれ、芳香族環中の水素原子は炭素数１から４の直鎖状または分岐状のアルキル基と、また芳香族環中の炭素原子は窒素原子とそれぞれ置換していてもよい。
【００５５】
ｐは１から１８の整数、ｍは１から３６の整数、ｎは０または１である。
Ｒ12、Ｒ13はそれぞれ独立に水素原子もしくはＣＨ3 である。Ｒ14は水素原子、炭素数１から１８までの直鎖状、分岐状または環状のアルキル基、Ｐｈ、Ｐｙｒ、Ｐｈ−Ｐｈ、Ｐｈ−Ｐｙｒ、−ＣＨＯ、−ＣＯ−ＣＨ＝ＣＨ2 または−ＣＯ−Ｃ（ＣＨ3 ）＝ＣＨ2 であり、Ｒ14が水素原子以外の場合、炭素原子に結合している水素原子は炭素数１から４の直鎖状または分岐状のアルキル基またはＦ、Ｃｌ、Ｂｒと、また芳香族環中の炭素原子は窒素原子とそれぞれ置換していてもよい。
Ｐｈはフェニル基、Ｐｙｒはピリジル基を表わす。）
【００５６】
さらに、一般式（３）で表される繰り返し単位構造は、具体的には以下の繰り返し単位構造が例として挙げられる。
【００５７】
【化２７】
0004649140.tif 000028
【００５８】
また、本発明のブロックポリマーの各ブロックセグメントは単一の繰り返し単位からなるものでもよく、複数の繰り返し単位構造からなるものでもよい。複数の繰り返し単位からなるブロックセグメントの例としては、ランダム共重合体や徐々に組成比が変化するグラデュエイション共重合体がある。また、本発明のブロックポリマーはブロックポリマーが他のポリマーにグラフト結合したポリマーであっても良い。また、本発明のブロックポリマーは３つ以上のブロックセグメントを有するブロックポリマーであり、それらブロックポリマーが他のポリマーにグラフト結合したポリマーであっても良い。
【００５９】
本発明において、前記した順方向のエステル部を含む繰り返し単位のブロックセグメント中の含有割合は、ブロックポリマー全体に対して０．０１〜９９ｍｏｌ％、好ましくは１〜９０ｍｏｌ％の範囲が望ましい。０．０１〜９９ｍｏｌ％の範囲であるとエステルもしくはフリーの酸、酸塩の働くべき高分子相互作用が充分であり好ましい。同様に高分子化合物中に好ましく含有される一般式（１）または（２）で表される繰り返し単位構造の含有量は、高分子化合物全体に対して０．０１〜９９ｍｏｌ％、好ましくは１〜９０ｍｏｌ％の範囲が望ましい。更に好ましくは２〜４０ｍｏｌ％の範囲である。０．０１〜９９ｍｏｌ％の範囲であると、カルボン酸、カルボン酸エステルあるいはカルボン酸塩の働くべき高分子相互作用が充分であり好ましい。
【００６０】
本発明のブロックポリマーの数平均分子量（Ｍｎ）は、２００以上１０００００００以下であり、好ましく用いられる範囲としては１０００以上１００００００以下である。２００以上１０００００００以下であると、高分子鎖内、高分子鎖間の絡まりあいが少なく、溶剤に分散しやすく、また高分子としての立体効果を充分に発揮することができる。
各ブロックセグメントの好ましい重合度は、３以上１００００以下である。さらに好ましくは５以上５０００以下である。さらに好ましくは１０以上４０００以下である。
【００６１】
また、分散安定性向上、包接性（内包性）向上のためにはブロックポリマーの分子運動性がよりフレキシブルであることが機能物質の表面と物理的に絡まり親和しやすい点を有しているため好ましい。さらには後に詳述するように被記録媒体上で被覆層を形成しやすい点でもフレキシブルであることが好ましい。このためにはブロックポリマーの主鎖のガラス転移温度Ｔｇは、好ましくは２０℃以下であり、より好ましくは０℃以下であり、さらに好ましくは−２０℃以下である。この点でもポリビニルエーテル構造を有するポリマーは、一般にガラス転移点が低く、フレキシブルな特性を有するため、好ましく用いられる。上記した繰り返し単位構造例の場合、ほとんどそのガラス転移温度は−２０℃くらいか、それ以下である。
【００６２】
本発明のブロックポリマーの重合は主にカチオン重合で行なわれることが多い。開始剤としては、塩酸、硫酸、メタンスルホン酸、トリフルオロ酢酸、トリフルオロメタンスルホン酸、過塩素酸等のプロトン酸や、ＢＦ3 、ＡｌＣｌ3 、ＴｉＣｌ4 、ＳｎＣｌ4 、ＦｅＣｌ3 、ＲＡｌＣｌ2 、Ｒ1.5 ＡｌＣｌ1.5 （Ｒはアルキルを示す）等のルイス酸とカチオン源の組み合わせ（カチオン源としてはプロトン酸や水、アルコール、ビニルエーテルとカルボン酸の付加体などがあげられる。）が例として挙げられる。これらの開始剤を重合性化合物（モノマー）と共存させることにより重合反応が進行し、ブロックポリマーを合成することができる。
【００６３】
本発明にさらに好ましく用いられる重合方法について説明する。ポリビニルエーテル構造を含むポリマーの合成法が多数報告されているが、青島らによるカチオンリビング重合による方法（ポリマーブレタン誌  １５巻、１９８６年  ４１７頁、特開平１１−３２２９４２号公報）が代表的である。カチオンリビング重合でポリマー合成を行うことにより、ホモポリマーや２成分以上のモノマーからなる共重合体、さらにはブロックポリマー、グラフトポリマー、グラジュエーションポリマー等の様々なポリマーを、長さ（分子量）を正確に揃えて合成することができる。また、他にＨＩ／Ｉ2 系、ＨＣｌ／ＳｎＣｌ4 系等でリビング重合を行うこともできる。
【００６４】
このようなカチオンリビング重合を行なう場合、特に使用するモノマーの純度がきわめて高いことが、重合反応が高い精度で行なわれるため、分子量分散の優れて小さいエステル型ブロックポリマーを重合するために好ましい。特に前記した一般式（１）で表される繰り返し単位構造の重合前駆体に相当する、カルボン酸エステル型モノマーの純度が９９．００％以上であることが好ましく、より好ましくは９９．５０％以上、さらに好ましくは９９．８０％以上、もっと好ましくは９９．９０％以上、それより好ましくは９９．９５％以上である。従来はその純度を高くすることが難しかった。
【００６５】
次に、本発明の第２の発明について説明する。
本発明の第２の発明は、溶媒または分散媒、機能物質および前記本発明の第１のブロックポリマーを含有することを特徴とするポリマー含有組成物である。
【００６６】
上記のブロックポリマーと色材などの有用な所定の機能を奏する機能物質を含有し、該ブロックポリマーは機能物質等を良好に分散するのに好適に用いることができる。
機能物質は液体、固体である場合が好ましく、溶解性の物質であってもよい。例えばオイル、顔料、金属、除草剤、殺虫剤、生体材料、薬、染料や分子性触媒等も用いることができる。
【００６７】
また、本発明のポリマー含有組成物中に含有されるブロックポリマーは、ポリマー含有組成物の全重量に対して、０．２〜９９質量％であり、好ましくは０．５〜７０質量％である。０．２〜９９質量％であると、機能物質の分散性が充分であり、適した粘度となり好ましい。
【００６８】
また、本発明のポリマー含有組成物中に含有される機能物質の含有量は、０．１〜８０質量％である。好ましくは０．５〜６０質量％である。０．１〜８０質量％であると機能性が充分に発現でき、充分に分散するため好ましい。
【００６９】
更に、本発明のポリマー含有組成物には、溶媒、分散媒が含有され、分散媒としてバインダー樹脂を用いることも可能である。
溶媒または分散媒としては、水、水性溶剤、非水性有機溶剤等を用いることができる。もちろんそれらの混合物も用いることができる。
【００７０】
水性溶剤としては、例えば、エチレングリコール、ジエチレングリコール、トリエチレングリコール、ポリエチレングリコール、プロピレングリコール、ポリプロビレングリコール、グリセリン等の多価アルコール類、エチレングリコールモノメチルエーテル、エチレングリコールモノエチルエーテル、エチレングリコールモノブチルエーテル、ジエチレングリコールモノエチルエーテル、ジエチレングリコールモノブチルエーテル等の多価アルコールエーテル類、Ｎ−メチル−２−ピロリドン、置換ピロリドン、トリエタノールアミン等の含窒素溶媒等を用いることができる。また、メタノール、エタノール、イソプロピルアルコール等の一価アルコール類を用いることもできる。非水性有機溶剤としては、ヘキサン、へプタン、オクタン、デカン、トルエン等の炭化水素系溶剤、シクロヘキサノン、アセトン、メチルエチルケトン、酢酸ブチル等の溶剤も使用可能である。
【００７１】
また、オリーブオイル、大豆油、牛脂、豚脂等の天然油脂を使用することもできる。
バインダー樹脂としては、スチレンアクリル共重合体、ポリエステル等が例として挙げられる。
【００７２】
本発明のポリマー含有組成物中の溶媒、分散媒の含有量は、１〜９９質量％、好ましくは１０〜９５質量％である。１〜９９質量％であると、機能物質が充分に分散するため好ましい。
また、本発明のポリマー含有組成物中には、上記以外の成分を含有することを妨げず、紫外線吸収剤、酸化防止剤、安定剤等の添加剤を含有することも可能である。
【００７３】
本発明のポリマー含有組成物には、特徴的に高分子の主鎖に直結する形でなく原子数２以上の連結基を介してエステルまたはフリーの酸、酸塩を持つ繰り返し単位構造を含有する、分子量分散が１．３０以下のポリマー化合物を使用する。
【００７４】
このため、高次で精緻な構造体を形成することも可能である。例えば本発明のブロックポリマーを使用して、色材と溶媒として水を使用して分散液を作成すると、色材をブロックポリマーが形成するミセル中に内包させることが可能であり、そのように色材内包型のインク組成物を形成することも可能となる。また、その分散組成物の粒子の粒径も非常に揃った均一なものとすることも可能である。さらにはその分散状態を極めて安定なものとすることや、粘性を低くしたりすることも可能である。このためさらに本発明のポリマーの分子量分散は小さい方が好ましく、１．２０以下、さらに好ましくは１．１５以下である。最も好ましくは１．１０以下である。
【００７５】
さらに、本発明の組成物の好ましい一形態であるインク組成物について説明する。
本発明のインク組成物は、前記ブロックポリマー、溶媒または分散媒、および色材を含有することを特徴とする。
【００７６】
次に、本発明のインク組成物に含有さるブロックポリマー以外の他の成分について詳しく説明する。他の成分には、水、水性溶媒、色材、添加剤等が含まれる。
【００７７】
色材としては、代表的に顔料、染料があげられる。顔料は、有機顔料および無機顔料のいずれでもよく、インクに用いられる顔料は、好ましくは黒色顔料と、シアン、マゼンタ、イエローの３原色顔料を用いることができる。なお、上記に記した以外の色顔料、無色または淡色の顔料、または金属光沢顔料等を使用してもよい。また、本発明において、市販の顔料を用いてもよいし、あるいは新規に合成した顔料を用いてもよい。また、染料と併用して用いても良い。
【００７８】
以下に、黒、シアン、マゼンタ、イエローにおいて、市販されている顔料を例示する。
黒色の顔料としては、Ｒａｖｅｎ１０６０（商品名、コロンビアン・カーボン社製）、ＭＯＧＵＬ−Ｌ（商品名、キャボット社製）、Ｃｏｌｏｒ  Ｂｌａｃｋ  ＦＷ１（商品名、デグッサ社製）、ＭＡ１００（商品名、三菱化学社製）等を挙げることができるが、これらに限定されない。
【００７９】
シアン色の顔料としては、Ｃ．Ｉ．Ｐｉｇｍｅｎｔ  Ｂｌｕｅ−１５：３、Ｃ．Ｉ．Ｐｉｇｍｅｎｔ  Ｂｌｕｅ−１５：４、Ｃ．Ｉ．Ｐｉｇｍｅｎｔ  Ｂｌｕｅ−１６、等が挙げられるが、これらに限定されない。
【００８０】
マゼンタ色の顔料としては、Ｃ．Ｉ．Ｐｉｇｍｅｎｔ  Ｒｅｄ−１２２、Ｃ．Ｉ．Ｐｉｇｍｅｎｔ  Ｒｅｄ−１２３、Ｃ．Ｉ．Ｐｉｇｍｅｎｔ  Ｒｅｄ−１４６、等が挙げられるが、これらに限定されない。
【００８１】
イエローの顔料としては、Ｃ．Ｉ．Ｐｉｇｍｅｎｔ  Ｙｅｌｌｏｗ−７４、Ｃ．Ｉ．Ｐｉｇｍｅｎｔ  Ｙｅｌｌｏｗ−１２８、Ｃ．Ｉ．Ｐｉｇｍｅｎｔ  Ｙｅｌｌｏｗ−１２９、等が挙げられるが、これらに限定されない。
【００８２】
また、本発明のインク組成物では、水に自己分散可能な顔料も使用できる。水分散可能な顔料としては、顔料表面にポリマーを吸着させた立体障害効果を利用したものと、静電気的反発力を利用したものとがあり、市販品としては、ＣＡＢ−０−ＪＥＴ２００、ＣＡＢ−０−ＪＥＴ３００（以上商品名、キャボット社製）、Ｍｉｃｒｏｊｅｔ  Ｂｌａｃｋ  ＣＷ−１（商品名、オリエント化学社製）等が挙げられる。本発明のインク組成物に用いられる顔料は、インク組成物の全重量に対して、０．１〜５０質量％が好ましい。顔料の量が０．１〜５０質量％であると、十分な画像濃度が得られ、顔料が充分に分散する。さらに好ましい範囲としては０．５〜３０質量％の範囲である。
【００８３】
また、本発明のインク組成物では染料も使用することができる。以下に述べるような直接染料、酸性染料、塩基性染料、反応性染料、食品用色素の水溶性染料、又は分散染料の不溶性色素を用いることができる。
【００８４】
例えば、水溶性染料としては、Ｃ．Ｉ．ダイレクトブラック，−１７，−６２，−１５４；Ｃ．Ｉ．ダイレクトイエロー，−１２，−８７，−１４２；Ｃ．Ｉ．ダイレクトレッド，−１，−６２，−２４３；Ｃ．Ｉ．ダイレクトブルー，−６，−７８，−１９９；Ｃ．Ｉ．ダイレクトオレンジ，−３４，−６０；Ｃ．Ｉ．ダイレクトバイオレット，−４７，−４８；Ｃ．Ｉ．ダイレクトブラウン，−１０９；Ｃ．Ｉ．ダイレクトグリーン，−５９等の直接染料、
Ｃ．Ｉ．アシッドブラック，−２，−５２，−２０８；Ｃ．Ｉ．アシッドイエロー，−１１，−２９，−７１；Ｃ．Ｉ．アシッドレッド，−１，−５２，−３１７；Ｃ．Ｉ．アシッドブルー，−９，−９３，−２５４；Ｃ．Ｉ．アシッドオレンジ，−７，−１９；Ｃ．Ｉ．アシッドバイオレット，−４９等の酸性染料、  Ｃ．Ｉ．リアクティブブラック，−１，−２３，−３９；Ｃ．Ｉ．リアクティブイエロー，−２，−７７，−１６３；Ｃ．Ｉ．リアクティブレッド，−３，−１１１，−２２１；Ｃ．Ｉ．リアクティブブルー，−２，−１０１，−２１７；Ｃ．Ｉ．リアクティブオレンジ，−５，−７４，−９９；Ｃ．Ｉ．リアクティブバイオレット，−１，−２４，−３８；Ｃ．Ｉ．リアクティブグリーン，−５，−１５，−２３；Ｃ．Ｉ．リアクティブブラウン，−２，−１８，−３３等の反応染料；
Ｃ．Ｉ．ベーシックブラック，−２；Ｃ．Ｉ．ベーシックレッド，−１，−１２，−２７；Ｃ．Ｉ．ベーシックブルー，−１，−２４，；Ｃ．Ｉ．ベーシックバイオレット，−７，−１４，−２７；Ｃ．Ｉ．フードブラック，−１，−２等が挙げられる。
【００８５】
また、油溶性染料として、以下に、各色の市販品を例示する。
黒色の油溶性染料としては、Ｃ．Ｉ．Ｓｏｌｖｅｎｔ  Ｂｌａｃｋ−３，−２２：１，−５０等が挙げられるが、これらに限定されない。
【００８６】
イエローの油溶性染料としては、Ｃ．Ｉ．Ｓｏｌｖｅｎｔ  Ｙｅｌｌｏｗ−１，−２５：１，−１７２等が挙げられるが、これらに限定されない。
オレンジの油溶性染料としては、Ｃ．Ｉ．Ｓｏｌｖｅｎｔ  Ｏｒａｎｇｅ−１，−４０：１，−９９等が挙げられるが、これらに限定されない。
【００８７】
レッドの油溶性染料としては、Ｃ．Ｉ．Ｓｏｌｖｅｎｔ  Ｒｅｄ−１，−１１１，−２２９等が挙げられるが、これらに限定されない。
バイオレットの油溶性染料としては、Ｃ．Ｉ．Ｓｏｌｖｅｎｔ  Ｖｉｏｌｅｔ−２，−１１，−４７等が挙げられるが、これらに限定されない。
【００８８】
ブルーの油溶性染料としては、Ｃ．Ｉ．Ｓｏｌｖｅｎｔ  Ｂｌｕｅ−２，−４３，−１３４等が挙げられるが、これらに限定されない。
グリーンの油溶性染料としては、Ｃ．Ｉ．Ｓｏｌｖｅｎｔ  Ｇｒｅｅｎ−１，−２０，−３３等が挙げられるが、これらに限定されない。
ブラウンの油溶性染料としては、Ｃ．Ｉ．Ｓｏｌｖｅｎｔ  Ｂｒｏｗｎ−１，−１２，−５８等が挙げられるが、これらに限定されない。
【００８９】
なお、これら上記の色材の例は、本発明のインク組成物に対して好ましいものであるが、本発明のインク組成物に使用する色材は上記色材に特に限定されるものではない。本発明のインク組成物に用いられる染料は、インクの全重量に対して、０．１〜５０質量％が好ましい。
【００９０】
溶媒としては、水、水性溶剤、有機溶剤いずれを用いることも可能であるが、水が好ましく用いられる。水としては、金属イオン等を除去したイオン交換水、純水、超純水が好ましい。
【００９１】
水は本発明のインク組成物中に好ましくは１〜９５質量％含有される。さらに好ましくは５〜９０質量％未満含有される。１〜９５質量％の範囲では、分散の効果がより顕著であり、機能物質のより均一な分散状態が実現できる。
【００９２】
水性溶剤の例としては、例えば、エチレングリコール、ジエチレングリコール、トリエチレングリコール、ポリエチレングリコール、プロピレングリコール、ポリプロビレングリコール、グリセリン等の多価アルコール類；エチレングリコールモノメチルエーテル、エチレングリコールモノエチルエーテル、エチレングリコールモノブチルエーテル、ジエチレングリコールモノエチルエーテル、ジエチレングリコールモノブチルエーテル等の多価アルコールエーテル類；および、Ｎ−メチル−２−ピロリドン、置換ピロリドン、トリエタノールアミン等の含窒素溶媒等を挙げることができる。また、インクの用途としては、紙（被記録媒体）上での乾燥を速めることを目的として、メタノール、エタノール、イソプロピルアルコール等の一価アルコール類を用いることもできる。
【００９３】
水性溶剤は本発明のインク組成物中に好ましくは０．１〜５０質量％含有される。さらに好ましくは０．５〜４０質量％未満含有される。０．１〜５０質量％の範囲では、湿潤の効果がより顕著であり、機能物質のより均一な分散状態が実現できる。
【００９４】
本発明のインク組成物中に含有される前記ブロックポリマーの含有量は、全重量に対して０．１〜９０質量％、好ましくは０．５〜７０質量％が望ましい。ブロックポリマーの量が０．１質量％以上であると、本発明のインク組成物中に含まれる顔料を十分に分散させることができ、９０質量％以下であると、適した粘性となるため好ましい。
【００９５】
一般にインク組成物中に色材として顔料を用いることで耐候性の改善を図ることが出来る。しかしながら顔料を均一に分散させるには様様な分散条件を最適化して実施する必要があり、分散方法によって分散安定性や出来た組成物の粘度もばらつきがしばしば発生する。本発明においては第一の発明の分子量分散の非常に均一なブロックポリマーを用いるため、特にその分散物の諸特性のばらつきを低減することが可能である。粘度においてはより低減された状態を現出することが可能である。本発明はこの意味で顔料を色材として用いるインク組成物に非常に好適である。特に顔料を内包するインク組成物において好適である。
【００９６】
またインク組成物は別に、刺激に対する応答性を有することができる。その刺激応答性によって、画像を形成する過程で刺激を与えることにより、インク特性を増粘したりすることで良好な定着性を付与することも可能である。その刺激は、温度変化、電磁波への暴露、ｐＨの変化、濃度の変化等のなかから画像を形成する上で適当なものが選択されたり、組み合わされたりする。
【００９７】
本発明の好ましい一形態は、刺激により特性が変化するインク組成物として利用される場合であり、顔料の分散安定性が高く、被記録媒体に付着させたときのにじみやフェザリングが改善され、さらには定着性、擦過性に優れた顔料分散インク材料として使用することができる。このため、本発明の顔料分散インク材料としてのインク組成物は、高画質、低消費エネルギー、高速の画像形成材料として利用することができる。
【００９８】
本発明のポリマー含有組成物は、種々の刺激に応答してその状態（特性）を変化させることが可能である。本発明では、「刺激」としては、温度の変化；電場の印加；紫外線、可視光線または赤外線のような光（電磁波）への暴露；組成物のｐＨの変化；化学物質の添加；および組成物の濃度変化などを挙げることができる。
【００９９】
本発明のインク組成物は好ましくインクジェット用インクとしても使用することができる。
次に、本発明におけるインクジェット用インクの作成方法について説明する。
【０１００】
［インクジェット用インクの作成方法］
本発明のインクジェット用インク組成物の作成方法としては、顔料、本発明のブロックポリマー化合物、及び添加剤等をイオン交換水中に加え、分散機を用いて分散させた後、遠心分離機等により粗大粒子を除去し、次いで水または溶剤および添加剤等を添加し、攪拌、混合、濾過を行うものを例として挙げることができる。
【０１０１】
分散機としては、例えば、超音波ホモジナイザー、ラボラトリーホモジナイザー、コロイドミル、ジェットミル、ボールミル等があり、これらを単独もしくは組み合わせて用いてもよい。
また、自己分散顔料を用いた場合においても、上記の方法と同様の操作により作成することができる。
【０１０２】
次に、本発明のパターン形成方法について説明する。
本発明のインク組成物は、各種印刷法、インクジェット法、電子写真法等の様々なパターン形成方法により描画することができ、インクジェット法において用いることが特に好ましい。
【０１０３】
用いられるインクジェット法は、圧電素子を用いたピエゾインクジェット方式や、熱エネルギーをインクに作用させて膜沸騰現象を生じせしめて記録を行うバブルジェット（登録商標）方式のような周知の方法であってもよい。また、コンティニュアス型またはオンデマンド型のいずれの方法を用いてもよい。また、本発明のインク組成物は、中間転写体にインクを印字した後、紙等の最終被記録媒体に転写する記録方式に用いることもできる。
【０１０４】
次に、本発明の液体付与装置の一例としてパターン形成装置について説明する。
本発明のインク組成物は、各種印刷法、インクジェット法、電子写真法等の様々な画像形成方法を利用した画像形成装置に使用でき、インクジェット記録装置において用いることが特に好ましい。
【０１０５】
本発明のインクジェット用インクを用いるインクジェット記録装置は、圧電素子を用いたピエゾインクジェット方式や、熱エネルギーをインクに作用させて膜沸騰現象を生じせしめて記録を行うバブルジェット（登録商標）方式等のようなインクジェット記録装置を含む。
【０１０６】
図１に、インクジェット記録装置の概略的機能図を示す。５０はインクジェット記録装置２０の中央処理ユニット（ＣＰＵ）である。ＣＰＵ５０を制御するためのプログラムは、プログラムメモリ６６に記憶されていてもよいし、あるいはいわゆるファームウェアとしてＥＥＰＲＯＭ（不図示）等の記憶手段に記憶されていてもよい。インクジェット記録装置は、記録データ作成手段（不図示、コンピュータなど）から、プログラムメモリ６６に記録データを受容する。記録データは、記録すべき画像あるいは文字の情報そのものでもよいし、それら情報の圧縮されたものでもよいし、または符号化された情報であってもよい。圧縮または符号化された情報を処理する場合には、ＣＰＵ５０に伸長または展開を行わせて記録すべき画像あるいは文字の情報を得ることができる。Ｘエンコーダ６２（例えば、Ｘ方向または主走査方向に関する）およびＹエンコーダ６４（例えば、Ｙ方向または副走査方向に関する）を設けて、被記録媒体に対するヘッドの相対位置をＣＰＵ５０に通知することができる。
【０１０７】
ＣＰＵ５０は、プログラムメモリ６６、Ｘエンコーダ６２およびＹエンコーダ６４の情報に基づいて、画像を記録するための信号をＸモータ駆動回路５２、Ｙモータ駆動回路５４およびヘッド駆動回路６０に送信する。Ｘモータ駆動回路５２はＸ方向駆動モータ５６を、Ｙモータ駆動回路５４はＹ方向駆動モータ５８をそれぞれ駆動し、ヘッド７０を被記録媒体に対して相対的に移動させ、記録位置に移動させる。ヘッド駆動回路６０は、ヘッド７０が記録位置に移動した時点で、各種インク組成物（Ｙ、Ｍ、Ｃ、Ｋ）あるいは刺激となる刺激付与物質の吐出を行わせるための信号をヘッド７０に送信し、記録を行う。ヘッド７０は、単色のインク組成物を吐出するためのものであってもよいし、複数種のインク組成物を吐出するためのものであってもよいし、あるいは刺激となる刺激付与物質を吐出する機能を併せて有していてもよい。
【０１０８】
［ヘッドキット］
本発明のインク組成物を吐出するためのインクジェットヘッドを有するインクジェットヘッドキットを説明する。図２は、このようなインクジェットヘッドキットを示した模式図であり、このインクジェットヘッドキットは、インクを吐出するインク吐出部５１１を有するインクジェットヘッド５１０と、このヘッド５００と不可分もしくは分離可能な液体容器であるインク容器５２０と、このインク容器にインクを充填するためのインクを保持したインク充填手段とを、キット容器５０１内に納めたものである。
【０１０９】
インクを消費し終わった場合には、インク容器の大気連通口５２１やインクジェットヘッドとの接続部や、もしくはインク容器の壁に開けた穴などに、インク充填手段５３０の挿入部（注射針等）５３１の一部を挿入し、この挿入部を介してインク充填手段内のインクをインク容器内に充填すればよい。
【０１１０】
このように、インクジェットヘッドと、インク容器やインク充填手段等を一つのキット容器内に納めてキットにすることで、インクが消費されてしまっても前述のようにすぐに、また容易にインクをインク容器内に充填することができ、記録の開始を迅速に行うことができる。
【０１１１】
なお、本発明のインクジェットヘッドキットでは、インク充填手段が含まれるもので説明を行ったが、インクジェットヘッドキットとしては、インク充填手段を持たず、インクが充填された分離可能タイプのインク容器とヘッドとがキット容器５１０内に納められている形態のものであってもよい。
【０１１２】
また、図２では、インク容器に対してインクを充填するインク充填手段のみを示しているが、インク容器の他に発泡液を発泡液容器に充填するための発泡液充填手段をキット容器内に納めた形態のものであってもよい。
【実施例】
【０１１３】
以下、実施例により本発明を詳細に説明するが、本発明はこれらの実施例に限定されない。
実施例１
＜ブロックポリマーの合成（１）＞
イソブチルビニルエーテル（ＩＢＶＥ：Ａブロック）と４−（２−ビニルオキシ）エトキシ安息香酸エチル（ＶＥＯＥｔＰｈＣＯＯＥｔ：Ｂブロック）からなるジブロックポリマーの合成。
【０１１４】
三方活栓を取り付けたガラス容器内を窒素置換した後、窒素ガス雰囲気下２５０℃に加熱し吸着水を除去した。系を室温に戻した後、ＩＢＶＥ１２ｍｍｏｌ（ミリモル）、酢酸エチル１６ｍｍｏｌ、１−イソブトキシエチルアセテート０．０５ｍｍｏｌ、及びトルエン１１ｍｌを加え、反応系を冷却した。系内温度が０℃に達したところでエチルアルミニウムセスキクロリド（ジエチルアルミニウムクロリドとエチルアルミニウムジクロリドとの等モル混合物）を０．２ｍｍｏｌ加え重合を開始した。分子量を時分割に分子ふるいカラムクロマトグラフィー（ＧＰＣ）を用いてモニタリングし、Ａブロックの重合の完了を確認した。
【０１１５】
次いで、１０ｍｍｏｌのＢブロック成分（Ｂブロックの成分のモノマーのガスクロマトグラフによる純度は９９．９４％であった。）のトルエン溶液を添加して、重合を続行した。２０時間後、重合反応を停止した。重合反応の停止は、系内に０．３質量％のアンモニア／メタノール水溶液を加えて行った。反応混合物溶液をジクロロメタンにて希釈し、０．６Ｍ塩酸で３回、次いで蒸留水で３回洗浄した。得られた有機相をエバポレーターで濃縮・乾固したものを真空乾燥させ、セルロースの半透膜を用いてメタノール溶媒中透析を繰り返し行い、モノマー性化合物を除去し、目的物であるジブロックポリマーを得た。化合物の同定は、ＮＭＲおよびＧＰＣを用いて行った。Ｍｎ＝１６３００、Ｍｗ／Ｍｎ＝１．０８９であった。重合比（モル比）はＡ：Ｂ＝２００：３０であった。
【０１１６】
さらにここで得られたブロックポリマーをジメチルフォルムアミドと水酸化ナトリウム水混合溶液中で加水分解し、Ｂブロック成分が加水分解され、ナトリウム塩化されたジブロックポリマーを得た。化合物の同定は、ＮＭＲおよびＧＰＣを用いて行った。加水分解後のＧＰＣによる分子量分散はＭｗ／Ｍｎ＝１．１０４であった。
さらに水分散液中で０．１Ｎの塩酸で中和してＢ成分がフリーのカルボン酸になったジブロックポリマーを得た。化合物の同定は、ＮＭＲおよびＧＰＣを用いて行った。
【０１１７】
実施例２
実施例１と同じＡＢジブロックポリマーを重合比Ａ：Ｂ＝１００：３０で合成した（ブロックポリマー（２））。Ｍｎ＝１１２００、Ｍｗ／Ｍｎ＝１．１４６であった。
【０１１８】
また、同様にジブロックポリマー（３）（重合比Ａ：Ｂ＝１５３：３６、Ｍｎ＝１３２００、Ｍｗ／Ｍｎ＝１．１１７）、ジブロックポリマー（４）（重合比Ａ：Ｂ＝２５５：２７、Ｍｎ＝２１５００、Ｍｗ／Ｍｎ＝１．０７９）、ジブロックポリマー（５）（重合比Ａ：Ｂ＝１０３：３５、Ｍｎ＝９２００、Ｍｗ／Ｍｎ＝１．２８４）を同様に合成した。これらのブロックポリマーをジメチルフォルムアミドと水酸化ナトリウム水混合溶液中で加水分解し、Ｂブロック成分が加水分解され、ナトリウム塩化されたジブロックポリマーを得た。化合物の同定は、ＮＭＲおよびＧＰＣを用いて行った。
【０１１９】
さらに水分散液中で０．１Ｎの塩酸で中和してＢ成分がフリーのカルボン酸になったジブロックポリマーを得た。化合物の同定は、ＮＭＲおよびＧＰＣを用いて行った。加水分解後のＧＰＣによる分子量分散はそれぞれＭｗ／Ｍｎ＝１．１５０、１．１２４、１．１０４、１．２８９であった。
【０１２３】
実施例４
実施例２で得たカルボン酸塩型のブロックポリマー（２）２６質量部と、脂溶性染料オイルブルーＮ（商品名、アルドリッチ社製）１０質量部をジメチルフォルムアミド１００質量部に共溶解し、蒸留水５００質量部を用いて水相へ変換しインク組成物を得た。１０日間放置したが、オイルブルーは分離沈殿しなかった。
【０１２４】
実施例５
水性インク１〜５の作製（実施例）：
アルカリで中和した前記ポリマー（１）〜（５）をそれぞれ用いて、以下のようにして水性インク１〜５をそれぞれ調製した。
【０１２５】
ポリマーの３重量部と、Ｃ．Ｉ．ソルベントブルー４４（油溶性染料）の１重量部を、Ｎ，Ｎ−ジメチルホルムアミド９重量部に溶解させた。この液に水９８重量部を添加した後に、ジエチレングリコール２重量部、グリセリン２重量部を添加して水性インクを得た。
【０１２６】
水性インク７、８の作製（比較例）：
ポリマー（１）〜（５）の代わりに、スチレン−アクリル酸ナトリウムブロックポリマー（共重合比１００：４０、Ｍｎ＝分子量１５８００、Ｍｗ／Ｍｎ＝１．５１５）を用いて、前記インクと同様にして水性インク７を調製した。
【０１２７】
また、ポリマー（１）〜（５）の代わりに、スチレン−アクリル酸ナトリウムブロックポリマー（共重合比１３０：３６、Ｍｎ＝分子量１８８００、Ｍｗ／Ｍｎ＝１．５０８）を用いて、前記インクと同様にして水性インク８を調製した。
上記の水性インク１〜５、７、８を用いて、粘度および印字記録性の評価を行った。その結果を表１に示す。
【０１２８】
評価方法：
１．粘度
水性インクの粘度を２５℃で、Ｅ型回転粘度計にて測定した。
２．印字記録性
水性インクをインクジェットプリンタ（商品名、ＢＪＣ８２０、キヤノン社製）の印刷ヘッドに充填し、キヤノン社製、普通紙（コード番号５５５２Ａ０００２  ＱＫＤＡ４）に記録した。印字のかすれの度合い（白くて印刷できていないスジ状のものをかすれとする）を官能評価した。
【０１２９】
５：かすれ無し
４：スジ状のものがかすかに見えるが実用上問題ないレベル
３：スジ状の非印字欠陥があるが判読は充分可能なレベル
２：スジ状とそれ以外の非印字欠陥が目立つが、判読は何とか可能なレベル
１：印字の判読が困難な部分がある
【０１３０】
【表１】
0004649140.tif 000029
【０１３１】
また、水性インク１、３と７を普通紙に印字し、１分後印字した紙上にキムワイプ（株式会社クレシア製）を載せ、さらにその上に５００ｇ／１２．５６ｃｍ2 の重りを載せ、３往復したときの擦れ具合を下記の５段階評価した。その評価結果は、水性インク１，３はそれぞれ５、水性インク７は３であった。
【０１３２】
評価段階：
５：擦れなし。
４：実用上問題ないレベルの軽微な擦れあり。
３：明瞭に認められる擦れがあるが、印字の判読は可能。
２：印字の判読が困難な部分がある。
１：印字の判読が不可能。
【０１３３】
実施例６
実施例５と同様の試験を、色材をシアン顔料（東洋インキ製、ＬＩＯＮＯＧＥＮ  ＢＬＵＥ  ＢＪ）に変えて実施した。
水性インク９から１３は、各々順に水性インク１から５の色材を変えたインクを示す。水性インク１５、１６は、各々順に水性インク７、８の色材を変えたインクを示す。上記の水性インク９〜１３、１５、１６を用いて、粘度および印字記録性の評価を行った。その結果を表２に示す。
【０１３４】
【表２】
0004649140.tif 000030
【０１３５】
また、水性インク９、１１を普通紙に印字し、１分後印字した紙上にキムワイプ（株式会社クレシア製）を載せ、さらにその上に５００ｇ／１２．５６ｃｍ2 の重りを載せ、３往復したときの擦れ具合を上記の５段階評価した。その評価結果は、水性インク９，１１はそれぞれ５であった。
【産業上の利用可能性】
【０１３６】
本発明のブロックポリマーは、機能物質を溶媒に良好に分散することができるために、該ブロックポリマーを用いて、機能物質の良好な分散性を有するポリマー含有組成物として利用することができる。また、該ブロックポリマーを用いて、色材の良好な分散性を有し、印字記録性の優れたインク組成物として利用することができる。また、インク組成物はヘッドキットに収容され、インクジェット記録装置から安定して吐出し、被記録媒体に印刷することができ、インクジェット記録装置用のインク組成物として利用することができる。
【図面の簡単な説明】
【０１３７】
【図１】本発明のインクジェット記録装置の概略の機構を示す概略図である。
【図２】本発明のインクジェットヘッドキットを示す模式図である。
【符号の説明】
【０１３８】
２０  インクジェット記録装置
５０  ＣＰＵ
５２  Ｘモータ駆動回路
５４  Ｙモータ駆動回路
５６  Ｘ方向駆動モータ
５８  Ｙ方向駆動モータ
６０  ヘッド駆動回路
６２  Ｘエンコーダ
６４  Ｙエンコーダ
６６  プログラムメモリ
７０  ヘッド
５００  ヘッドキット
５１０  インクジェットヘッド
５１１  インク吐出部
５２０  インク容器
５２１  大気通気口
５３０  インク充填手段
５３１  挿入部
【図１】
0004649140.tif 000031
【図２】
0004649140.tif 000032